(57)【要約】【課題】自然な風合いのある塗装模様を形成することができると共に、塗装効率を向上することができる塗装用版ロールを提供する。【解決手段】塗装用版ロール１は、少なくとも外周側の最外層がアスカーゴム硬度計Ｃ型によるゴム硬度が５０度未満の材質で形成され、外周面に塗装模様の形成のための塗装用凸部２が形成され、前記塗装用凸部２の外周側の表面が平滑に形成されている。この塗装用版ロール１を用いて基材に対する塗装が行われると、塗装用凸部２から適度な量の塗料が基材に転写されて塗装が行われると共に、基材の表面に不陸が生じていても、塗装用版ロール１が基材の不陸に追随して塗装が行われる。また、塗装用凸部２には微細な凹凸が形成されていないので、このような微細な凹凸の摩滅や微細な凹凸における塗料の目詰りが生じることがない。【選択図】図１
2010046594.tif 000002
【特許請求の範囲】
【請求項１】
少なくとも外周側の最外層がアスカーゴム硬度計Ｃ型によるゴム硬度が５０度未満の材質で形成され、外周面に塗装模様の形成のための塗装用凸部が形成され、前記塗装用凸部の外周側の表面が平滑に形成されていることを特徴とする塗装用版ロール。
【請求項２】
基材に請求項１に記載の塗装用版ロールの塗装用凸部から転写された塗装模様が形成されてなる建築用板材であって、
前記基材が複数の凸部が形成された面を有し、前記凸部の表面にこの凸部の突出寸法よりも小さい突出寸法を有する複数の微細凸部が形成され、
前記塗装用版ロールによる塗装模様が、前記凸部の表面に形成されていると共に、一つの塗装用凸部にて形成される塗装模様が、複数の凸部の表面間に亘って形成されていることを特徴とする建築用板材。
【請求項３】
建築物に設置された状態で凸部の上方に臨む端縁の少なくとも一部に、凸部の下方向に臨む端縁よりも緩やかな傾斜が形成されていることを特徴とする請求項２に記載の建築用板材。
【発明の詳細な説明】
【技術分野】
【０００１】
本発明は、建築用板材等に塗装模様を形成するための塗装用版ロール、及びこの塗装用版ロールによる塗装が施された建築用板材に関する。
【背景技術】
【０００２】
従来、窯業系基材等の基材の表面にフレキソ塗装法等による塗装模様が形成された建築用板材が、建物の壁材等として使用されている。
【０００３】
このような基材の塗装に使用される塗装用版ロールとしては、外面に塗装模様の形成のための複数の塗装用凸部が形成されたものが使用されており、この塗装用凸部から塗料を基材の表面に転写することで、塗装模様を形成するようにしている（特許文献１参照）。
【０００４】
この種の塗装用版ロールとしては、外層材がゴム材で形成され、心材がスポンジ材で形成されたものがある。このような塗装用版ロールの外周面には複数の塗装用凸部が形成され、この塗装用凸部の表面に付着した塗料を基材の表面に転写することで塗装が施される。
【０００５】
このような塗装用版ロールで塗装を行う際、基材の表面に不陸があると、この不陸の部分に不自然な塗装抜けが生じてしまうおそれがある。そこで、塗装用版ロールの塗装用凸部の表面には、網点状の複数の微細な凹凸が形成されている。これにより塗装用凸部の表面における塗料の保持量を増大させ、塗装不良が生じないようにしている。
【０００６】
しかし、このように塗装用凸部における塗料の保持量を増大させると、基材の表面に不陸があっても形成される塗料が一様に塗布されてしまい、基材の不陸による自然な風合いのある外観が失われてしまうという問題がある。また、塗装用凸部に微細な凹凸を刻設すると塗装用版ロールの製造に手間がかかり、製造コストの増大を招いてしまうという問題がある。また、塗装を繰り返すと微細な凹凸が摩滅し、塗装用凸部における塗料の保持量が減少してしまうという問題や、微細な凹凸に塗料による目詰りが生じ、基材に網目模様が転写されてしまうという問題もある。微細な凹凸が摩滅した場合には塗装用版ロールを交換しなければならず、また目詰りが生じるとその原因である塗料を除去しなければならず、いずれの場合も塗装工程を停止しなければならなくなって塗装効率の低下を招いてしまう。
【特許文献１】特開平８−２１８５９１号公報
【発明の開示】
【発明が解決しようとする課題】
【０００７】
本発明は上記の点に鑑みて為されたものであり、自然な風合いのある塗装模様を形成することができると共に、塗装効率を向上することができる塗装用版ロール、及びこの塗装用版ロールによる塗装が施された建築用板材を提供することを目的とする。
【課題を解決するための手段】
【０００８】
本発明に係る塗装用版ロール１は、少なくとも外周側の最外層がアスカーゴム硬度計Ｃ型によるゴム硬度が５０度未満の材質で形成され、外周面に塗装模様３の形成のための塗装用凸部２が形成され、前記塗装用凸部２の外周側の表面が平滑に形成されていることを特徴とする。
【０００９】
前記ゴム硬度は、アスカーゴム硬度計Ｃ型により、ＪＩＳ  Ｓ６０５０に準拠して計測される値である。
【００１０】
この塗装用版ロール１を用いて基材５に対する塗装が行われると、塗装用凸部２から適度な量の塗料１６が基材５に転写されて塗装が行われると共に、基材５の表面に不陸が生じていても、塗装用版ロール１が基材５の不陸に追随して塗装が行われる。このため、基材５の不陸の凹み部分で塗膜１５が薄くなったり、或いは凹みが深い部分や傾斜８が大きい部分では塗膜１５が徐々に薄くなってやがて塗装が施されない部分が生じるなどといった自然なかすれが生じ、変化に富んだ自然な仕上がりの塗装が施される。更に塗装用凸部２には微細な凹凸が形成されていないので、このような微細な凹凸の摩滅や微細な凹凸における塗料１６の目詰りが生じることがない。
【００１１】
本発明に係る建築用板材４は、基材５に上記塗装用版ロール１の塗装用凸部２から転写された塗装模様３が形成されてなる建築用板材４であって、前記基材５が複数の凸部６が形成された面を有し、前記凸部６の表面にこの凸部６の突出寸法よりも小さい突出寸法を有する複数の微細凸部７が形成され、前記塗装用版ロール１による塗装模様３が、前記凸部６の表面に形成されていると共に、一つの塗装用凸部２にて形成される塗装模様３が、複数の凸部６の表面間に亘って形成されていることを特徴とする。
【００１２】
この建築用板材４では、基材５の凸部６による凹凸模様と塗装模様３とが重なった複雑な外観が現出し、意匠性が向上する。また、凸部６の表面の塗装時に塗装用版ロール１が微細凸部７の形状に追随し、隣り合う微細凸部７間の凹部１２では塗装模様３を構成する塗膜１５が薄くなったり、或いは深い凹部や凹部の内面の傾斜８が大きい部分では塗膜１５が徐々に薄くなってやがて塗膜１５が形成されない部分が生じるなどして、自然なかすれが現出し、微細凸部７の形状や分布に応じて変化に富んだ自然な仕上がりの塗装模様３が形成される。
【００１３】
この建築用板材４には、建築物に設置された状態で凸部６の上方に臨む端縁の少なくとも一部に、凸部６の下方向に臨む端縁よりも緩やかな傾斜８が形成されていることが好ましい。
【００１４】
この場合、凸部６の上端縁に形成される塗装模様３を構成する塗膜１５は、傾斜８を下るほど薄くなって自然なかすれが現出し、変化のある自然な外観が現出することで、凸部６の上端縁で塗装模様３が途切れるような不自然な印象が緩和される。また、建築用板材４が上下に突き合わされる際に、建築用板材４同士の継ぎ目１７の下方において、前記塗装模様３の自然な外観が現れ、建築用板材４同士の継ぎ目１７が目立たなくなる。また、建築用板材４に向けて斜め上方から太陽光等の光１８が照射されると、継ぎ目１７の上方にある凸部６の影が継ぎ目１７の下方にある凸部６の上端縁の傾斜８に上下に長く現れ、継ぎ目１７が目立たなくなる。
【発明の効果】
【００１５】
本発明によれば、塗装用版ロールによって基材の不陸に応じた自然なかすれのある塗装模様が形成され、基材の不陸を生かした自然な風合いのある塗装模様が形成される。また、塗装用凸部には微細な凹凸が形成されていないので、微細な凹凸の目詰りによる網目状の模様が形成されることはなく、また目詰りした塗料を除去したり、微細な凹凸が摩滅した場合に塗装用版ロールを交換したりする必要がなくなって、塗装効率が高くなる。
【００１６】
また、この塗装用版ロールによる塗装が施された建築用板材は、基材の凸部と塗装模様とが重なった意匠性の高い外観を有し、しかも微細凸部の形状に応じた自然なかすれのある塗装模様が形成されて、自然な風合いのある塗装模様が形成される。
【発明を実施するための最良の形態】
【００１７】
以下、本発明を実施するための最良の形態について説明する。
【００１８】
まず塗装用版ロール１について説明する。図１に示す塗装用版ロール１は、心材９と、この心材９の外周面全体を覆うように重ねて設けられた外層材１０とから構成されている。
【００１９】
外層材１０は、アスカーゴム硬度計Ｃ型によるゴム硬度が５０度未満の適宜の材質で形成され、例えばＥＰＤＭ（エチレン−プロピレン−ジエンゴム）等のゴム材で形成される。この外層材１０のゴム硬度は、好ましくは３０度以上、５０度未満の範囲であり、例えばそのゴム硬度を４０度とすることができる。外層材１０の厚みは例えば５〜１０ｍｍの範囲とすることができる。
【００２０】
外層材１０のゴム硬度が３０度未満では、不陸における凹部の形状によっては外層材１０が前記凹部に深く入り込んでしまって自然なかすれを表現し難くなるおそれがある。またこのゴム硬度が５０度以上では塗装される箇所と塗装されない箇所の境界が明確になりすぎて自然な風合いが得られなくなってしまう。
【００２１】
心材９は、外層材１０よりもゴム硬度が低い材質で形成され、例えばＩＩＲ（ブチルゴム）等のゴム材やスポンジ材で形成される。心材９のゴム硬度は１０度以上〜３０度未満の範囲が好ましく、例えばそのゴム硬度を２０度とすることができる。
【００２２】
心材９のゴム硬度が上記範囲を外れると、外層材１０の基材５表面への追従が不安定になるおそれがある。
【００２３】
外層材１０の外周面には、複数の塗装用凸部２が形成される。塗装用凸部２の突出寸法は例えば０．３〜３ｍｍの範囲とすることができる。
【００２４】
このような塗装用版ロール１を用い、適宜の基材５に対してフレキソ塗装法等により塗装を行うことができる。すなわち例えば図２に示すように、塗装用版ロール１を塗装対象の基材５及びアニロックスロール１７と接触させ、基材５を搬送しながら塗装用版ロール１を回転させると共にこの塗装用版ロール１にアニロックスロール１７から塗料１６を供給する。これにより、アニロックスロール１７から塗装用版ロール１の塗装用凸部２に塗料１６が付着し、この塗料１６が基材５の表面に転写されて、塗装が施される。この塗装に使用される塗料の種類は制限されないが、例えば無機質板に対して塗装模様３を形成するためにはアクリルエマルジョン塗料等が使用されることが好ましい。
【００２５】
このように基材５の塗装が行われると、塗装用版ロール１は外周側の最外層がゴム硬度が５０度未満の外層材１０で形成されているため適度な柔軟性を有し、このため基材５の表面に不陸が生じていても、塗装用版ロール１が基材５の不陸に追随して塗装が行われる。このため、基材５の不陸の凹み部分で塗膜１５が薄くなったり、或いは凹みが深い部分や傾斜８が大きい部分では塗膜１５が徐々に薄くなってやがて塗装が施されない部分が生じるなどといった自然なかすれが生じ、変化に富んだ自然な仕上がりの塗装が施される。このため、塗装後の基材５には、この基材５の不陸を生かした自然な外観が現出する。
【００２６】
また、上記塗装用版ロール１の塗装用凸部２の表面は平滑に形成される。このため、塗装用凸部２の表面に付着する塗料１６の付着量が過剰になることが防止され、適度な量の塗料１６が塗装用凸部２から基材５へ転写されて、塗装後の基材５の自然な外観が維持される。これに対して、塗装用凸部２の表面に網点状の複数の微細な凹凸が形成されると、塗装用凸部２への塗料１６の付着量が多くなることから、基材５の不陸の有無にかかわらず一様な塗装が施されてしまい、基材５の不陸を生かした自然な外観が現出しなくなる。また、このように塗装用凸部２の表面が平滑であると、前記微細な凹凸の摩耗や、微細な凹凸における塗料１６の目詰りを考慮する必要がなくなり、塗装用版ロール１を交換したり目詰りの除去をするために塗装工程を停止する必要がなくなる。このため塗装効率が向上する。
【００２７】
次に、基材５に上記塗装用版ロール１の塗装用凸部２から転写された塗装模様３が形成されてなる建築用板材４について、図３〜５を参照して説明する。この建築用板材４は、例えば外壁材等として利用される。
【００２８】
基材５の材質は特に制限されないが、例えばフレキシブルボード、珪酸カルシウム板、石膏スラグパーライト板、木片セメント板、繊維セメント板、プレキャストコンクリート板、ＡＬＣ板、石膏ボード等の無機質板が使用される。
【００２９】
この基材５の一面には、複数の凸部６が形成されている。各凸部６は正面視矩形状に形成されている。また隣り合う凸部６間には目地状の凹部１１が形成されている。凸部６の突出寸法（目地状の凹部１１の深さ寸法）は、例えば２〜８ｍｍの範囲とすることができる。
【００３０】
この凸部６の表面には、全面に亘って、複数の微細凸部７が形成されている。この微細凸部７の突出寸法（隣り合う微細凸部７間の凹部１２の深さ寸法）は、凸部６の突出寸法よりも小さければ良いが、例えば１〜７ｍｍの範囲とすることができる。
【００３１】
また、この基材５の一端縁（上端縁）には嵌合凸部１３が突設されていると共に、他端縁（下端縁）には嵌合凹部１４が凹設されている（図５参照）。二つの基材５の一端と他端とを上下に突き合わせると、一方の基材５の嵌合凸部１３と他方の基材５の嵌合凹部１４とが凹凸嵌合して接続される。この隣り合う基材５の間には、一方の基材５における凸部６と他方の基材５における凸部６との間に目地状の凹部１１が形成される。
【００３２】
また、基材５の各凸部６には、建築用板材４が外壁材等として建物に設置された場合に上方に臨む端縁（上端縁）に、この凸部６の下方向に臨む端縁（下端縁）よりも緩やかな傾斜８が少なくとも一部に形成されている。この凸部６の傾斜８の傾斜角度は適宜設定されるが、例えば３０〜４５°の範囲とすることができる。また、この傾斜８の下端は図５（ａ）に示すように曲線を描くように形成されている。このため凸部６の上端縁における傾斜８の傾斜角度及び傾斜８の長さが部分的に異なるように形成されている。尚、このような傾斜８は凸部６の上端縁の全体に亘って設けられていても良いが、この上端縁の一部にのみ設けられていても良い。一方、凸部６の側端縁及び下端縁の傾斜角度は４５〜９０°の範囲であることが好ましい。
【００３３】
この基材５の凸部６が形成されている面に対して、図２に示すように上記塗装用版ロール１による塗装が施される。これにより基材５の凸部６の表面に塗装模様３が形成され、凸部６間の目地状の凹部１１には塗装は施されなくなる。この塗装時には、図３に示すように、一つの塗装用凸部２にて形成される塗装模様３が、複数の凸部６の表面間に亘って形成されるようにする。そのためには基材５における凸部６のレイアウトに応じて塗装用版ロール１における塗装用凸部２の位置が適宜設定される。
【００３４】
また、この塗装用版ロール１による塗装の後、基材５の凸部６が形成されている面の全面に亘ってクリア塗装を施すことで、クリア塗膜を形成しても良い（図示省略）。
【００３５】
このようにして基材５に塗装が施されると、基材５の凸部６による凹凸模様と塗装模様３とが重なった複雑な外観が現出し、建築用板材４の意匠性が向上する。
【００３６】
また、凸部６の表面の塗装時には塗装用版ロール１は微細凸部７の形状に追随することができるため、図４に示すように隣り合う微細凸部７間の凹部１２では塗装模様３を構成する塗膜１５が薄くなったり、或いは凹部１２が深い部分や凹部１２の内面の傾斜が大きい部分では塗膜１５が徐々に薄くなってやがて塗膜１５が形成されない部分が生じるなどして、自然なかすれが現出し、微細凸部７の形状や分布に応じて変化に富んだ自然な仕上がりの塗装模様３が形成される。
【００３７】
また、凸部６の上端縁には緩やかな傾斜８が形成されているため、この凸部６の上端縁に形成される塗装模様３を構成する塗膜１５は、傾斜８を下るほど薄くなって自然なかすれが現出し、変化のある自然な外観が現出する。このような塗装模様３による外観が凸部６の上端縁に現れることによって、凸部６の上端縁で塗装模様３が途切れるような不自然な印象が緩和される。特に本実施形態のように凸部６の上端縁における傾斜８の傾斜角度及び傾斜８の長さが部分的に異なるように形成されていると、凸部６の上端縁において塗装模様３のかすれ方や、傾斜８における塗装模様３が形成される領域に変化が生じ、更に自然な外観が現出する。
【００３８】
また、図５に示すように建築用板材４が上下に突き合わされる際には、建築用板材４同士の継ぎ目１７の下方において、上記のような凸部６の傾斜８による塗装模様３の自然な外観が現れるため、建築用板材４同士の継ぎ目１７が目立たなくなり、この継ぎ目１７による外観の不自然さが緩和される。また、この建築用板材４に向けて斜め上方から太陽光等の光１８が照射されると、継ぎ目１７の上方にある凸部６の影が継ぎ目１７の下方にある凸部６の上端縁の傾斜８に上下に長く現れることで、継ぎ目１７が目立たなくなる。特に本実施形態のように凸部６の上端縁における傾斜８の傾斜角度及び傾斜８の長さが部分的に異なるように形成されていると、前記凸部６の影の長さに部分的な変化が生じることで、この影の変化に看者の注目が集まり、継ぎ目１７が更に目立たなくなる。
【実施例】
【００３９】
以下、実施例により本発明を更に詳述する。
【００４０】
基材５として１４ｍｍ×４６７ｍｍ×３０３０ｍｍの寸法を有するセメント系無機質板を用いた。この基材５の一面には、正面視５０ｍｍ×１００ｍｍ、突出寸法６ｍｍの複数の凸部６を形成した。隣合う凸部６間には幅５ｍｍの隙間をあけて目地状の凹部１１を形成した。また凸部６の表面には、全面に亘り、突出寸法が２〜５ｍｍの範囲の微細凸部７を形成した。またこの凸部６の上端縁の全体に亘り、傾斜角度が３０〜４５°の範囲で変化する傾斜８を形成した。またこの基材５の上端縁には嵌合凸部１３を、下端縁には嵌合凹部１４をそれぞれ形成した。
【００４１】
この基材５の凸部６が形成されている面に、下記の実施例及び比較例のようにして塗装を施すことで、建築用板材４を得た。尚、下記に示すゴム硬度は、アスカーゴム硬度計Ｃ型による値である。
【００４２】
（実施例１）
塗装用版ロール１として、直径２９５ｍｍ、材質ＩＩＲ（ゴム硬度２０度）の心材９の外周面に、厚み５ｍｍ、材質ＥＰＤＭ（ゴム硬度４０度）の外層材１０が設けられたものを使用した。この塗装用版ロール１の外層材１０の外周面には、突出寸法３ｍｍの雲形状の複数の塗装用凸部２を形成した。この塗装用凸部２の表面は平滑に形成した。
【００４３】
この塗装用版ロール１を用い、基材５に対してフレキソ塗装法による塗装を行った。塗料１６としては、アクリルエマルジョン塗料を用いた。このとき、一つの塗装用凸部２から転写された塗料１６による塗装模様３が、複数の凸部６間に亘って形成されるようにした。
【００４４】
（実施例２）
外層材１０の材質をＥＰＤＭ（ゴム硬度３５度）に変更した以外は実施例１と同様にして塗装を行った。
【００４５】
（実施例３）
外層材１０の材質をＥＰＤＭ（ゴム硬度４５度）に変更した以外は実施例１と同様にして塗装を行った。
【００４６】
（比較例１）
外層材１０の材質をＥＰＤＭ（ゴム硬度５０度）に変更した以外は実施例１と同様にして塗装を行った。
【００４７】
（比較例２）
塗装用凸部２の表面の全面に亘って深さ０．３ｍｍ、幅０．４２ｍｍの格子状の溝（６０ｌｐｉ）を形成することで網点状の凹凸を形成した以外は、比較例１と同様にして塗装を行った。
【００４８】
（評価）
各実施例及び比較例で得られた建築用板材４の外観を観察したところ、各実施例では凸部６における微細凸部７によって塗装模様３に自然なかすれが生じていた。また、凸部６の上端縁では塗装模様３に自然なかすれが生じ、且つそのかすれ方が部分的に異なることで、変化のある外観が現出した。
【００４９】
また、これらの実施例のうち、外層材１０のゴム硬度を３５〜４５度の範囲とした実施例１〜３では、塗装模様３のかすれ方が自然であり、建築用板材４の全体的な外観が自然なものとなった。更に、これらの実施例のうち、外層材１０のゴム硬度を３５〜４０度の範囲とした実施例１及び２では、塗装模様３のかすれ方が特に自然であり、建築用板材４の全体的な外観が非常に自然なものとなった。
【００５０】
一方、比較例１では塗装模様３中に塗装が施されていない微小な領域が明確に現れると共にこの領域が塗装模様３中に多数分布し、不自然な外観が現出した。また、比較例２では一様な塗装模様３が形成され、凸部６における微細凸部７に起因するかすれはみられなかった。更にこの比較例１及び比較例２では、凸部６の上端縁で塗装模様３が突然途切れてしまっていた。
【図面の簡単な説明】
【００５１】
【図１】本発明に係る塗装用版ロールの一例を示す斜視図である。
【図２】同上の塗装用版ロールを使用した機材の塗装工程の一例を示す概略断面図である。
【図３】本発明に係る建築用板材の一例を示す正面図である。
【図４】同上の一部の概略断面図である。
【図５】同上の建築用板材同士の突き合わせ部分を示すものであり、（ａ）は一部の正面図、（ｂ）は（ａ）のＡ−Ａ断面図、（ｃ）は（ａ）のＢ−Ｂ断面図、（ｄ）は（ａ）のＣ−Ｃ断面図である。
【符号の説明】
【００５２】
１    塗装用版ロール
２    塗装用凸部
３    塗装模様
４    塗装建築板
５    基材
６    凸部
７    微細凸部
８    傾斜
【図１】
2010046594.tif 000003
【図２】
2010046594.tif 000004
【図３】
2010046594.tif 000005
【図４】
2010046594.tif 000006
【図５】
2010046594.tif 000007